ШИХТА ДЛЯ ИЗГОТОВЛЕНИЯ ГЛАЗУРИ
CHARGE TO PRODUCE GLAZE

Изобретение касается составов шихты глазурей для нанесения на керамическую плитку, изделия декоративно-художественного и хозяйственно-бытового назначения.
Известна шихта для изготовления глазури, включающая, вес.ч.: свинец двукремниевый 26; буровая фритта 7; комовая глина 6; каолин 4; оксид олова 3; бентонит 1 [1]. Температура обжига глазури, изготовленной из такой шихты, составляет 1080-1120°С.
Задача изобретения состоит в снижении температуры обжига глазури, изготовленной из шихты.
Технический результат достигается тем, что шихта для изготовления глазури, содержащая оксид олова, бентонит, дополнительно включает бой листового стекла и пегматит, причем компоненты находятся при следующем соотношении, вес.ч.: оксид олова 1,5-2; бентонит 2,5-3; бой листового стекла 28-30; пегматит 15-18.
В таблице приведены составы шихты для изготовления глазури.
Таблица
Компоненты
Содержание, вес.ч. в составах:
1
2
Оксид олова
2
1,5
Бентонит
3
2,5
Бой листового стекла
30
28
Пегматит
15
18
Компоненты дозируют и размалывают мокрым способом до остатка 0,5-1% на сетке №008, добавляют воду и подготавливают суспензию с влажностью 45-50%. Суспензию наносят на поверхность отформованных и высушенных керамических изделий и обжигают при температуре 920-960°С.
Источник информации
1. Эткин. Д. Керамика для начинающих. - М.: Арт-Родник, 2006. - С.120.